Brevet FR3035113A1 — publié le 20161021

LIANT D'ORIGINE VÉGÉTALE, COMPOSITIONS LE COMPRENANT ET MÉTHODE POUR DIMINUER LA QUANTITÉ DE BITUME PÉTROLIER La présente invention concerne un liant d'origine végétale à base d'huile, de résine végétale modifiée et 5 éventuellement d'un stabilisant thermique. L'invention concerne également des compositions de membrane d'étanchéité, de membrane insonorisante, de système d'étanchéité liquide, de revêtement en enrobés bitumineux, de revêtement en asphalte, de primaire, de vernis, de 10 mastic, de colle ou d'émulsion de liant qui comprennent ledit liant ainsi qu'une méthode pour diminuer la quantité de bitume d'origine pétrolière dans lesdites compositions. Le bitume d'origine pétrolière est fréquemment utilisé pour réaliser des membranes d'étanchéités, notamment pour 15 étanchéifier les toitures, ou des revêtements routiers. Il présente en effet des propriétés viscoélastiques et imperméabilisantes intéressantes tout en ayant un prix de revient peu élevé et une bonne stabilité dans le temps. Une composition bitumineuse classique pour réaliser une 20 membrane d'étanchéité comprend notamment : 35 à 87 % de bitume ; 3 à 15 % de polymère ; 10 à 50 % de charge ; 0,1 à 5% d'additifs ; 25 ladite composition étant appliquée en couche sur un support fibreux, par exemple par enduction puis calandrage, pour conduire à une membrane d'étanchéité préfabriquée pouvant notamment être utilisée pour étanchéifier les toitures. Une composition classique pour réaliser un revêtement 30 routier comprend notamment : - 1 à 10 % de bitume ; 3035113 2 - 80 à 98 % de charges ; ledit bitume pouvant être un bitume modifié, c'est-à-dire un bitume comprenant au moins un polymère. La teneur en polymère dans le bitume modifié est classiquement de 0,5 à 6% en poids de polymère par rapport au poids total du bitume et du polymère. Le bitume d'origine pétrolière est un mélange d'hydrocarbures obtenu après distillation du pétrole. Ce bitume, sous une forme pâteuse ou solide, est liquéfiable à chaud et adhère fortement aux supports sur lesquels on l'applique. Le pétrole étant une ressource fossile non-renouvelable, il serait souhaitable, dans une optique de développement durable, de remplacer le bitume d'origine pétrolière par un liant d'origine végétale, d'autant plus que la demande mondiale croissante en essence et en produits issus du pétrole a fait baisser la qualité et la disponibilité du bitume d'origine pétrolière. La demande de brevet US 2012/0041117 de S.A. Imperbel N.V. décrit un liant d'origine naturelle comprenant : - 14 à 19% en poids d'huile naturelle ; - 4 à 17% en poids de polymère ; - 32 à 40% de résine. La demande de brevet US 2012/0071597 de S.A. Imperbel N.V. décrit un liant d'origine naturelle comprenant : - 1 à 65% en poids d'une poix de tall-oil brute ; - 7 à 40% en poids de polymère ; - une charge. Les liants de ces deux demandes de brevet peuvent notamment être utilisés pour réaliser des membranes d'étanchéité pour toitures. Cependant, les membranes obtenues avec lesdits liants ne sont pas satisfaisantes car elles présentent des dégradations des propriétés thermomécaniques après 3035113 3 vieillissement très importantes. Ces mélanges présentent de plus une prise en eau exagérée. On connait également, avec la demande de brevet EP 04300190.8 de Colas SA, un liant de nature végétale pour 5 la réalisation de matériaux pour le bâtiment et/ou les travaux publics qui comprend, par rapport au poids total du liant : (a) 2 à 98% en poids d'au moins une résine naturelle ou naturelle modifiée, d'origine végétale, ayant une 10 température de ramollissement de 30 à 200 °C ; (b) 98 à 2% en poids d'au moins une huile d'origine végétale ayant une viscosité à 25°C de 50 mPa.s à 1000 Pa.s ; (c) ledit liant ayant : 15 (cl) soit une pénétrabilité à 25°C de 20 à 300 1/10mm et une température de ramollissement de 30 à 75°C; (c2) soit une pénétrabilité à 15°C de 300 à 900 1/10 mm et une viscosité à 60°C de 2 à 20Pa.s ; et (d) ledit liant étant exempt de tout élastomère naturel ou 20 synthétique et de tout polymère thermoplastique. Cependant, le liant de cette demande n'est pas adapté à la modification par des polymères. Après de nombreuses recherches, les Demanderesses ont mis au point un liant d'origine végétale pouvant être utilisé 25 en remplacement d'une partie ou de la totalité du bitume d'origine pétrolière dans une composition pour faire des membranes ou des revêtements tels que notamment une membrane d'étanchéité, une membrane insonorisante, un système d'étanchéité liquide, un revêtement en enrobés 30 bitumineux, un revêtement en asphalte, un primaire, un vernis, un mastic, une colle ou une émulsion de liant. Les membranes ou revêtements obtenus avec le liant d'origine 3035113 4 végétale de la présente invention présentent des propriétés intéressantes notamment en ce qui concerne l'élasticité, la reprise en eau, la résistance à la traction, l'adhésion et la stabilité au vieillissement. 5 La présente invention a ainsi pour objet un liant d'origine végétale comprenant : - 30 à 50%, de préférence 35 à 45%, plus préférentiellement 40%, d'une fraction plastifiante comprenant une huile ; 10 - 50 à 70%, de préférence 55 à 65%, plus préférentiellement 60%, d'une fraction structurante comprenant une résine végétale modifiée ; les % étant des % en poids par rapport au poids du liant. Un autre objet de l'invention est une composition de 15 membrane d'étanchéité comprenant : - le liant d'origine végétale de la présente invention ; - un polymère ; - une charge ; 20 - éventuellement un additif. Un autre objet de l'invention est une composition de membrane insonorisante comprenant : - le liant d'origine végétale de la présente invention ; 25 - une charge ; - éventuellement un polymère ; - éventuellement un additif. Un autre objet de l'invention est un système d'étanchéité liquide comprenant : 30 - le liant d'origine végétale de la présente invention ; - un solvant ou plastifiant polymérisable; 3035113 5 - un additif ; - un prépolymère ; - éventuellement une charge. Encore un objet de la présente invention est une 5 composition de revêtement en enrobés bitumineux ou de revêtement en asphalte comprenant : - le liant d'origine végétale de la présente invention ; - un polymère ; 10 - une charge et/ou des granulats ; - éventuellement un additif. Un autre objet de la présente invention est une composition de primaire, de vernis, de mastic ou de colle comprenant : - le liant d'origine végétale selon l'invention ; 15 - du solvant ; - un additif ; - éventuellement un polymère ; - éventuellement une charge. Encore un autre objet de la présente invention est une 20 composition d'émulsion de liant comprenant : - le liant d'origine végétale selon l'invention ; - un tensioactif ; - un polymère ; - de l'eau ; 25 - éventuellement un additif. Enfin, l'invention a pour objet une méthode pour diminuer la quantité de bitume d'origine pétrolière dans une composition de membrane d'étanchéité selon l'invention ou dans une composition de membrane insonorisante selon 30 l'invention ou dans une composition de système d'étanchéité liquide selon l'invention ou dans une composition de revêtement en enrobés bitumineux ou de revêtement en 3035113 6 asphalte selon l'invention ou dans une composition de primaire, de vernis, de mastic ou de colle selon l'invention ou dans une composition d'émulsion de liant selon l'invention, ladite méthode comprenant l'ajout d'un 5 liant d'origine végétale selon l'invention à ladite composition en remplacement d'une partie ou de la totalité du bitume d'origine pétrolière. Liant d'origine végétale Le liant de la présente invention est d'origine végétale, 10 c'est-à-dire que les composés qu'il contient sont majoritairement obtenus à partir de végétaux, après une ou plusieurs étapes de séparation et/ou de transformation chimique. Le liant de la présente invention comprend : 15 - 30 à 50%, de préférence 35 à 45%, plus préférentiellement 40%, d'une fraction plastifiante comprenant une huile ; - 50 à 70%, de préférence 55 à 65%, plus préférentiellement 60%, d'une fraction structurante 20 comprenant une résine végétale modifiée ; les % étant des % en poids par rapport au poids du liant. La fraction structurante permet d'obtenir des liants résistants à la température et qui adhèrent au support sur lequel ils sont appliqués. La fraction plastifiante permet 25 de compatibiliser les polymères et d'assurer une bonne souplesse à basse température. Fraction plastifiante La fraction plastifiante du liant de la présente invention comprend une huile. 3035113 7 L'huile de la fraction plastifiante peut notamment être une huile d'origine végétale, une huile d'origine animale, et leurs mélanges. Au sens de la présente invention, par « huile d'origine 5 animale » ou « huile d'origine végétale » on entend les huiles obtenues à partir de végétaux ou d'animaux, soit directement soit après une ou plusieurs étapes de séparation et/ou de transformation chimique. Des exemples d'huiles végétales pouvant être introduites 10 dans le liant de la présente invention sont l'huile de lin, l'huile de colza, l'huile de tournesol, l'huile de soja, l'huile d'olive, l'huile de palme, l'huile de ricin, l'huile de maïs, l'huile de pépins de raisin, l'huile de jojoba, l'huile de sésame, l'huile de noix, l'huile de 15 noisette, l'huile d'amande, l'huile de karité, l'huile de macadamia, l'huile de coton, l'huile de luzerne, l'huile de coco, l'huile de carthame, l'huile d'arachide et leurs mélanges. Des exemples d'huiles animales pouvant être introduites 20 dans le liant de la présente invention sont le suif, le saindoux et leurs mélanges. Selon un autre mode de réalisation particulier, l'huile de la fraction plastifiante peut notamment être choisie parmi les huiles polyesters saturées, les huiles polyesters 25 insaturées, les huiles végétales à haute teneur en acide oléique et leurs mélanges. Au sens de la présente invention, par « huile polyester saturée », on entend le produit de réaction entre un polyol et deux, trois ou quatre acides carboxyliques saturés. 3035113 8 Au sens de la présente invention, par « huile polyester insaturée », on entend le produit de réaction entre un polyol et deux, trois ou quatre acides carboxyliques insaturés. 5 Les polyols pouvant être utilisés pour faire des huiles polyesters saturées ou insaturées sont le 1,1,1- triméthylolpropane, le pentaérythritol, l'éthylène glycol, le diéthylène glycol, le triéthylène glycol, le tétraéthylène glycol, le pentaéthylène glycol, 10 l'hexaéthylène glycol, le glycérol, le dipropylène glycol, le tripropylène glycol, 1,3-propanediol, le 1,4-butanediol, le 1,5-pentanediol, le 1,6-hexanediol, le néopentyl glycol, leurs dérivés éthoxylés et/ou propoxylés, c'est-à-dire les polyols cités ci-dessus comprenant en outre des unités -(0- 15 CH2-CH2)- et/ou -(-0-CH(CH3)-CH2)- entre les fonctions alcools, et leurs mélanges. Les acides carboxyliques saturés pouvant être utilisés pour faire des huiles polyesters saturées sont les acides carboxyliques linéaires ou ramifiés saturés ayant de 8 à 32 20 atomes de carbone. Les acides carboxyliques insaturés pouvant être utilisés pour faire des huiles polyesters insaturées sont les acides carboxyliques linéaires ou ramifiés ayant de 8 à 32 atomes de carbone et 1 à 6 doubles liaisons C=C. 25 Selon un mode de réalisation préféré, l'huile de la fraction plastifiante du liant de la présente invention est une huile polyester insaturée. Un exemple d'huile polyester insaturée est le tétraoléate de pentaérythritol commercialisé sous la référence RADIA 7171 par la société 30 OLEON. 3035113 9 Selon un mode de réalisation particulier, la fraction plastifiante du liant de la présente invention comprend en outre un stabilisant thermique. L'introduction d'un stabilisant thermique dans la fraction plastifiante permet 5 notamment d'empêcher la dégradation du liant lorsque celui-ci est chauffé à des températures supérieures à 160°C pendant plusieurs heures. Des exemples de stabilisants thermiques pouvant être introduit dans la fraction plastifiante du liant de la 10 présente invention sont des antioxydants phénoliques, amines aromatiques, phosphites, thioesters, huile de soja époxydée, poix de tall oil (tallol), poix de tall oil modifiée. Au sens de la présente invention, par poix de tall-oil modifiée, on entend un composé obtenu par estérification de 15 poix de tall-oil avec un alcool, un polyol ou un mélange de ceux-ci, ou par décarboxylation thermique de poix de talloil. Des exemples non-limitants d'alcools pouvant être utilisés pour modifier la poix de tall-oil sont les alcools 20 comprenant de 1 à 18 atomes de carbone, tels que notamment le méthanol, l'éthanol, le propanol, le butanol, les alcools terpéniques, les alcools gras tels que l'alcool laurylique, l'alcool myristylique, l'alcool cétylique, l'alcool stéarylique, et leurs mélanges. 25 Des exemples non-limitants de polyols pouvant être utilisés pour modifier la poix de tall-oil sont les polyols terpéniques, le 1,1,1-triméthylolpropane, le pentaérythritol, l'éthylène glycol, le diéthylène glycol, le triéthylène glycol, le polyéthylène glycol, le glycérol, 30 le dipropylène glycol, le tripropylène glycol, le 1,3- propanediol, le 1,4-butanediol, le 1,5-pentanediol, le 1,6- hexanediol, le néopentyl glycol, et leurs mélanges. 3035113 10 La décarboxylation thermique de la poix de tall-oil peut notamment être réalisée à une température de 250 à 450°C, en particulier de 275 à 375°C, plus particulièrement de 300 à 360°C. 5 La fraction plastifiante du liant de la présente invention peut notamment comprendre : - de 90 à 100%, en particulier de 92 à 99%, plus particulièrement de 95 à 98%, d'huile; - de 0 à 10%, en particulier de 1 à 8%, plus 10 particulièrement de 2 à 5%, de stabilisant thermique ; les % étant des % en poids par rapport au poids de la fraction plastifiante. Fraction structurante 15 La fraction structurante du liant de la présente invention comprend une résine végétale modifiée. La résine végétale naturelle est un liquide visqueux qui circule dans les canaux résinogènes se trouvant sur le pourtour d'arbres résineux tels que notamment les arbres du 20 genre Pinus. La résine végétale naturelle peut être obtenue par une opération nommée gemmage qui est réalisée en enlevant l'écorce sur une petite partie de l'arbre, en pratiquant une incision dans le bois et en récoltant la résine qui s'écoule. 25 La résine végétale naturelle comprend des terpènes et des acides résiniques. Des exemples de terpènes pouvant être compris dans la résine végétale naturelle sont des terpènes bicycliques tels que l'alpha-pinène, le beta-pinène et le delta-3-carène; des terpènes monocycliques tels que le 30 limonène et le terpinolène ; des sesquiterpènes tels que le longifolène et le caryophyllène ; et leurs mélanges. Des exemples d'acides résiniques pouvant être compris dans une 3035113 11 résine végétale naturelle sont des acides résiniques tels que l'acide abiétique et ses isomères, l'acide pimarique et ses isomères; et leurs mélanges. Le mélange desdits acides résiniques, également appelé 5 colophane ou rosine, peut être le résidu solide obtenu après distillation de la résine végétale naturelle. Les principaux constituants de la résine végétale naturelle, c'est-à-dire les terpènes et les acides résiniques peuvent également être obtenus à partir de sous-produits issus de 10 la fabrication de pâte à papier par le procédé Kraft. Ainsi, les terpènes peuvent être obtenus par distillation des essences de papeterie à pression réduite et la colophane par distillation du brut de tall-oil à pression réduite. Au sens de la présente invention, le terme « résine 15 végétale naturelle » comprend les produits issus du gemmage ou du procédé de fabrication de pâte à papier par le procédé Kraft, qui comprennent des terpènes et/ou des acides résiniques. Au sens de la présente invention, le terme « résine 20 végétale modifiée » comprend les produits issus de la transformation par réaction chimique de la résine végétale naturelle telle que définie ci-dessus. Selon un mode de réalisation préféré, la résine végétale modifiée du liant de la présente invention est une résine terpène phénolique 25 ou un ester de colophane fortifiée. Par « résine terpène phénolique » on entend, au sens de la présente invention, une résine végétale modifiée obtenue par réaction chimique d'un terpène ou d'un mélange de terpènes avec un phénol éventuellement substitué. 3035113 12 Des exemples non-limitants de terpènes sont les terpènes mono-cycliques, les terpènes bicycliques, les terpènes linéaires et les mélanges de ceux-ci ; tels que notamment l'alpha-pinène, le bêta-pinène, le delta-3-carène, le 5 dipentène, le terpinolène, le myrcène, l'alloocimène. Un exemple de résine terpène phénolique pouvant être introduit dans le liant de la présente invention est disponible auprès de la société DRT sous la référence Dertophène DP1104. 10 Par « ester de colophane fortifiée » on entend, au sens de la présente invention, une résine végétale modifiée obtenue par réaction d'estérification d'un polyol avec une colophane fortifiée. Des exemples non-limitants de polyols adaptés pour 15 estérifier la colophane fortifiée sont le pentaérythritol, le 1,1,1-triméthylolpropane, l'éthylène glycol, le diéthylène glycol, le triéthylène glycol, le polyéthylène glycol, le glycérol, le dipropylène glycol, le tripropylène glycol, le 1,3-propanediol, le 1,4-butanediol, le 1,5- 20 pentanediol, le 1,6-hexanediol, le néopentyl glycol, et leurs mélanges. Un exemple d'ester de colophane fortifiée pouvant être introduit dans le liant de la présente invention est disponible auprès de la société DRT sous la référence Granolite DP 1105. 25 Par « colophane fortifiée » on entend, au sens de la présente invention, une résine végétale modifiée obtenue par réaction chimique de type Diels-Alder d'une colophane avec un composé cx-13 insaturé comprenant de un à trois groupes indépendamment choisis parmi acide carboxylique 30 (-COOH) et anhydride d'acide (-C(0)0C(0)-). La colophane fortifiée a ainsi une température de ramollissement plus élevée que la colophane correspondante. 3035113 13 Des exemples non-limitants de composés cx-13 insaturés comprenant de un à trois groupes indépendamment choisis parmi acide carboxylique (-COOH) et anhydride d'acide (-C(0)0C(0)-) adaptés pour fortifier la colophane sont 5 l'acide acrylique, l'acide méthacrylique, l'acide fumarique, l'acide itaconique, l'acide sorbique, l'acide maléique, ainsi que leurs formes anhydrides. Selon un mode de réalisation préféré, la résine végétale modifiée du liant de la présente invention présente une 10 température de ramollissement supérieure à 120°C, de préférence supérieure à 130°C, plus préférentiellement supérieure à 135°C. En effet, lorsque la résine présente une température de ramollissement trop faible, le liant résultant n'a pas des propriétés satisfaisantes en termes 15 de température Bille anneau, pénétrabilité à l'aiguille à 25°C et viscosité à 70°C. La résine végétale modifiée du liant de la présente invention peut notamment présenter une acidité résiduelle inférieure à 50, en particulier inférieure à 25, plus 20 particulièrement inférieure à 10 milligrammes de KOH par gramme de résine végétale modifiée. Le liant de la présente invention peut présenter des propriétés proches d'un bitume d'origine pétrolière, tel que notamment un bitume appartenant à la classe 35/50 ou 25 70/100 ou 160/220. Ainsi, le liant de la présente invention peut notamment présenter une température de Bille anneau, telle que mesurée selon la méthode décrite ci-après, de 30 à 58°C, en particulier de 35 à 43°C, plus particulièrement de 37 à 30 40°C. 3035113 14 De plus, le liant de la présente invention peut notamment présenter une pénétrabilité à l'aiguille à 25°C, telle que mesurée selon la méthode décrite ci-après, de 30 à 300 dixièmes de mm, en particulier de 70 à 210 dixièmes de mm, 5 plus particulièrement de 170 à 200 dixièmes de mm. Le liant d'origine végétale de la présente invention peut notamment être obtenu en mélangeant l'huile, la résine végétale modifiée et éventuellement le stabilisant thermique. 10 Composition de membrane d'étanchéité La composition de membrane d'étanchéité selon la présente invention, comprend, outre le liant d'origine végétale décrit ci-dessus, un polymère, une charge et éventuellement un additif. 15 La composition de membrane d'étanchéité selon la présente invention peut notamment comprendre : - de 30 à 70%, en particulier de 40 à 65%, plus particulièrement de 50 à 60%, de liant d'origine végétale selon l'invention ; 20 - de 5 à 30%, en particulier de 10 à 25%, plus particulièrement de 15 à 20%, de polymère ; - de 15 à 50%, en particulier de 20 à 40%, plus particulièrement de 25 à 35%, de charge ; - de 0 à 10%, en particulier de 0,1 à 8%, plus 25 particulièrement de 1 à 5%, d'additif ; les % étant des % en poids par rapport au poids total de la composition de membrane d'étanchéité. Selon un mode de réalisation particulier, le polymère entrant dans la composition de membrane d'étanchéité de la 30 présente invention est choisi parmi les polyoléfines, les copolymères qui comprennent des motifs éthylène et/ou propylène, les polymères vinyliques, les polymères 3035113 15 styréniques, les polyesters, les polyamides, les polyuréthanes, les polymères (méth)acryliques, les copolymères élastomères à blocs, et leurs mélanges. Des exemples de polyoléfines sont le polyéthylène (PE), le 5 polypropylène (PP), le polypropylène atactique (PPA), le polypropylène isotactique (PPI), le polyisobutylène (PIB), le polyméthylpentène (PMP), les alpha-polyoléfines amorphes (APAO), l'éthylène vinyl acétate (EVA), et leurs mélanges. Des exemples de copolymères qui comprennent des motifs 10 éthylène et/ou propylène sont l'éthylène vinyl acétate (EVA), les copolymères éthylène-propylène (EP ou EPM) et les terpolymères éthylène-propylène-diène (EPDM), et leurs mélanges. Des exemples de polymères vinyliques sont le poly(chlorure 15 de vinyle) (PVC), le poly(chlorure de vinyle) surchloré (PVC-C), le poly(acétate de vinyle) (PVAC), le poly(alcool vinylique) (PVAL), et leurs mélanges. Des exemples de polymères styréniques sont le polystyrène (PS), l'acrylonitrile-butadiène-styrène (ABS), le styrène-20 butadiène (SBR), le styrène-acrylonitrile (SAN), l'acrylonitrile-styrène-acrylate (ASA), et leurs mélanges. Des exemples de polyesters sont le poly(acide glycolique) (PGA) le poly(acide lactique) (PLA), le polyhydroxybutyrate (PHB), le poly(3-hydroxyvalerate) (P(3HV)), le poly(3- 25 hydroxyhexanoate) (P(3-HHx)), le polycaprolactone (PCL), le polyéthylène adipate (PEA), le polybutylène succinate (PBS), le poly(téréphtalate d'éthylène) (PET), le poly(téréphtalate de butylène) (PBT), le poly(naphtalate d'éthylène) (PEN), le poly(téréphtalate de triméthylène) 30 (PTT), et leurs mélanges. 3035113 16 Des exemples de polyamides sont le polycaprolactame (PA 6), polylauroamide (PA 12), le polyundécanamide (PA 11), le (polytétraméthylène adipamide) (PA 4.6), le polyhexaméthylène adipamide (PA 6.6), le polyhexaméthylène 5 nonanediamide (PA 6.9), le polyhexaméthylène sébaçamide (PA 6.10), le polyhexaméthylène dodécanediamide (PA 6.12), le polydécaméthylène sébaçamide (PA 10.10), le polydécaméthylène dodécanediamide (PA 10.12), le [NH- (CH2)6-NH-00-(CH2)4-CO]n-[NH-(CH2)5-CO]m (PA 6.6/6), le 10 [NH-(CH2)8-CO]n-[NH-(CH2)8-NH-00-(CH2)4-CO]m-[NH-(CH2)8-NH-00-( CH2)8-CO]p (6/6.6/6.10), les polyphtalamides, les aramides, et leurs mélanges. Des exemples de polymères (méth)acryliques sont le poly(méthacrylate de méthyle) (PMMA), polyacrylonitrile 15 (PAN), et leurs mélanges. Des exemples de copolymères élastomères à blocs sont le styrène-butadiène (SB), le styrène-butadiène-styrène (SBS), le styrène-éthylène-butadiène-styrène (SEBS), le styrèneisoprène-styrène (SIS), et leurs mélanges. 20 Des exemples de polyuréthanes sont les produits issus de la réaction entre : - au moins un polyol tel que notamment un polyol de type polyether, par exemple un polyéthylène glycol (PEG), un polypropylène glycol (PPG), un triol de glycérine 25 polypropylèneglycol, ou un polytétrahydrofurane (PTHF) ; un polyol de type polyester, par exemple le Priplast® 3196 commercialisé par la société CRODA ou le Krasol® LBH-p 3000 commercialisé par la société CRAYVALLEY ; un polyol de type polycaprolactone, par 30 exemple le PCP 1000 commercialisé par la société SOLVAY ; et leurs mélanges; et 3035113 17 - un composé ayant plus d'une fonction isocyanate, tel que notamment le diphénylméthane diisocyanate (MDI), le MDI polymérique, le toluène diisocyanate (TDI), un trimère de TDI, l'hexaméthylène diisocyanate (HDI), un 5 trimère de HDI, l'isophorone diisocyanate (IPDI), un trimère d'IPDI, et leurs mélanges. Au sens de la présente invention, les polyuréthanes comprennent également les polyuréthanes élastomères thermoplastiques (TPU). 10 Selon un mode de réalisation préféré, le polymère entrant dans la composition de membrane d'étanchéité de la présente invention est un polyuréthane élastomère thermoplastique (TPU), plus préférentiellement un TPU comme décrit dans le brevet EP 1 398 409 au nom de SOPREMA, ledit TPU étant 15 obtenu par réaction entre : - un polyol tel que décrit ci-dessus pour les polyuréthanes; - un diisocyanate tel que décrit ci-dessus pour les polyuréthanes; et 20 - un diol allongeur de chaine ayant une masse molaire inférieure à 500 g/mol tel que notamment un alkanediol, un alkyléther de glycol, un diol cycloaliphatique, un alkylaryl diol, un diol hétérocyclique ; avec un ratio NCO/OH compris entre 0,9 et 1,02. 25 Un exemple de TPU pouvant être introduit dans la composition de membrane d'étanchéité de la présente invention est obtenu par réaction entre : - un polyol polyester ayant une masse molaire de 3000 g/mole et une fonctionnalité de 2 ; 30 - un MDI de fonctionnalité 2 ; - le 1,4-butanediol. 3035113 18 Par thermoplastique on entend, au sens de la présente invention, un matériau qui ramollit sous l'action de la chaleur et qui durcit en refroidissant de manière réversible sans perte de propriétés. 5 Par élastomère on entend, au sens de la présente invention, un matériau qui est capable de subir une forte déformation élastique, c'est-à-dire qui est capable de revenir à sa forme initiale lorsque l'on supprime les déformations. Selon un mode de réalisation particulier, la charge entrant 10 dans la composition de membrane d'étanchéité de la présente invention est une charge minérale ou organique telle que notamment le carbonate de calcium, la silice, le talc, la dolomie, le kaolin, le noir de carbone, le dioxyde de titane, et leurs mélanges. De préférence, ladite charge est 15 le carbonate de calcium. Des charges issues de recyclage sont également utilisables (lignine, fibres recyclées, broyats polymères, coke, broyats ciments). La composition de membrane d'étanchéité de la présente invention peut éventuellement comprendre un additif. Des 20 exemples d'additifs pouvant être ajoutés dans ladite composition selon l'invention sont des agents ignifugeants tels que des borates ou halogénées, des agents anti-racines tels que le Preventol® B5, les agents antioxydants, les agents rhéologiques. 25 Selon un mode de réalisation particulier, la composition de membrane d'étanchéité de la présente invention comprend moins de 10%, de préférence moins de 5%, plus préférentiellement moins de 1% en poids de bitume d'origine pétrolière par rapport au poids de la composition. 30 La composition de membrane d'étanchéité de la présente invention peut notamment être réalisée en mélangeant le 3035113 19 liant d'origine végétale, le polymère, les additifs et la charge. L'étape de mélange peut notamment être réalisée à une température de 150 à 200°C, en particulier de 160 à 180°C. 5 La membrane d'étanchéité peut notamment être obtenue en appliquant la composition de membrane d'étanchéité selon l'invention à chaud sur un renfort. La membrane se solidifie lorsque la température redescend à la température ambiante. La température d'application peut notamment être 10 comprise 150 et 200°C, en particulier de 160 à 180°C. La composition de membrane d'étanchéité peut notamment être appliquée en formant une couche ayant une épaisseur de 1 à 10 mm, en particulier de 2 à 6 mm sur le renfort. Composition de membrane insonorisante 15 La composition de membrane insonorisante selon la présente invention, comprend, outre le liant d'origine végétale décrit ci-dessus, une charge, éventuellement un polymère, et éventuellement un additif. La composition de membrane insonorisante selon la présente 20 invention peut notamment comprendre : - de 20 70%, en particulier de 20 à 50%, plus particulièrement de 30 à 40%, de liant d'origine végétale selon l'invention ; - de 30 à 80%, en particulier de 50 à 75%, plus 25 particulièrement de 55 à 70%, de charge ; - de 0 à 15%, en particulier de 2 à 10%, plus particulièrement de 5 à 8%, de polymère ; - de 0 à 10%, en particulier de 0,1 à 8%, plus particulièrement de 1 à 5%, d'additif ; 30 les % étant des % en poids par rapport au poids total de la composition de membrane insonorisante. 3035113 20 La charge, le polymère éventuel et l'additif éventuel peuvent notamment être tels que décrits pour la composition de membrane d'étanchéité. Le procédé de fabrication de la membrane insonorisante est 5 tel que décrit pour la membrane d'étanchéité. La membrane insonorisant peut notamment être obtenue en appliquant la composition de membrane insonorisante selon l'invention à chaud sur un renfort, tel que décrit pour la membrane d'étanchéité. 10 Composition de système d'étanchéité liquide La composition de système d'étanchéité liquide (SEL) selon la présente invention, comprend, outre le liant d'origine végétale décrit ci-dessus, du solvant ou plastifiant polymérisable, un additif, un prépolymère et éventuellement 15 une charge. La composition de SEL selon la présente invention peut notamment comprendre : - de 20 à 60%, en particulier de 25 à 55%, plus particulièrement de 30 à 50% de liant d'origine 20 végétale selon l'invention; - de 15 à 30%, en particulier de 18 à 28%, plus particulièrement de 20 à 25% de solvant ou plastifiant polymérisable ; - de 0,1 à 10%, en particulier de 1 à 8%, plus 25 particulièrement de 2 à 5% d'additif; - de 30 ou 50%, en particulier de 32 à 45%, plus particulièrement de 35 à 40% de prépolymère ; - de 0 à 10%, en particulier de 0,1 à 8%, plus particulièrement de 1 à 5% de charge ; 30 les % étant des % en poids par rapport au poids total de la composition de SEL. 3035113 21 L'additif et la charge éventuelle peuvent notamment être tels que décrits pour la composition de membrane d'étanchéité. Le prépolymère peut notamment être un polyuréthane obtenu 5 par réaction d'un polyol ou d'un mélange de polyols ayant un nombre de fonctions OH compris entre 1,5 et 3 avec un polyisocyanate ou un mélange de polyisocyanates ayant un nombre de fonctions NCO compris entre 1,6 et 3 ; le polyol et le polyisocyanate étant tels que définis pour les 10 polyuréthanes ci-dessus. Le solvant peut notamment être choisi parmi les alcanes, les cycloalcanes, le toluène, le xylène, le benzène, la méthyléthylcétone, le cumène, le mésitylène, le styrène, le diéthylbenzène, l'éthylbenzène, les éthers de glycol et 15 leurs mélanges. Le plastifiant polymérisable peut notamment être un composé constitué d'une chaîne hydrocarbonée dont une seule extrémité porte plus d'une fonction isocyanate, ladite chaîne hydrocarbonée comprenant et/ou étant substituée par 20 un cycle aromatique et/ou un cycle aliphatique et/ou ladite chaîne hydrocarbonée est substituée par au moins deux chaînes hydrocarbonées pouvant comporter une insaturation, et le nombre de fonctions isocyanates étant strictement supérieur à 1, de préférence supérieur à 1,2, plus 25 préférentiellement supérieur à 1,5 et inférieur ou égal à 2,2, tel que décrit dans la demande de brevet WO 2013/057429 au nom de Soprema. La composition de SEL de la présente invention peut notamment être réalisée en mélangeant le liant d'origine 30 végétale et les autres composés à chaud. L'étape de mélange peut notamment être réalisée à une température de 30 à 70°C, en particulier de 40 à 60°C. 3035113 22 Le SEL peut notamment être réalisé en étalant la composition de SEL directement sur la surface à revêtir. Le revêtement se solidifie par évaporation du solvant et par réticulation. L'application peut notamment être réalisée à 5 température ambiante. Composition de revêtement en enrobés bitumineux La composition de revêtement en enrobés bitumineux selon la présente invention, comprend, outre le liant d'origine végétale décrit ci-dessus, un polymère ainsi qu'une charge 10 et/ou des granulats, et éventuellement un additif. La composition de revêtement en enrobés bitumineux selon la présente invention peut notamment comprendre : - de 1 à 15 %, en particulier de 2 à 12%, plus particulièrement de 4 à 10%, de liant d'origine 15 végétale selon l'invention ; - de 0,1 à 1%, en particulier de 0,2 à 0,8%, plus particulièrement 0,4 à 0,6% de polymère ; - de 80 à 99%, en particulier de 85 à 96%, plus particulièrement 88 à 92%, de charge et/ou de 20 granulats ; - de 0 à 10%, en particulier de 0,1 à 8%, plus particulièrement de 1 à 5%, d'additif ; les % étant des % en poids par rapport au poids total de la composition de revêtement en enrobés bitumineux. 25 La charge pouvant être utilisée dans la composition de revêtement en enrobés bitumineux selon l'invention est telle que définie ci-dessus. Selon un mode de réalisation particulier, les granulats entrant dans la composition de revêtement en enrobés 30 bitumineux de la présente invention sont choisis parmi du sable ; des poussières ; des graviers et/ou des cailloux issus de roches calcaires, de grès, de quartzite, de gneiss, 3035113 23 de granite, de gabbro, de basalte, d'andésite ; des granulats de recyclage provenant du concassage de roches issues du recyclage de bétons et de pierres de taille résultant de la démolition de bâtiments ou de chaussées ; 5 des sous-produits de l'industrie ; et leurs mélanges. La composition de revêtement en enrobés bitumineux de la présente invention peut éventuellement comprendre un additif tel que décrit ci-dessus. La composition de revêtement en enrobés bitumineux de la 10 présente invention peut notamment être réalisée en mélangeant le liant d'origine végétale, le polymère ainsi que la charge et/ou les granulats à chaud. L'étape de mélange peut notamment être réalisée à une température de 70 à 180°C, en particulier de 100 à 150°C. 15 Selon un mode de réalisation particulier, la composition de revêtement en enrobés bitumineux de la présente invention comprend moins de 10%, de préférence moins de 5%, plus préférentiellement moins de 1% en poids de bitume d'origine pétrolière par rapport au poids de la composition. 20 Le revêtement en enrobés bitumineux peut notamment être obtenu en chauffant la composition de revêtement en enrobés bitumineux selon l'invention, en l'étalant sur la surface à revêtir puis en compactant la couche par pression et vibration. Le revêtement se solidifie lorsque la 25 température redescend à la température ambiante. La température d'application peut notamment être de 100 à 250°C, en particulier de 150 et 200°C. Composition de revêtement en asphalte La composition de revêtement en asphalte selon la présente 30 invention, comprend, outre le liant d'origine végétale 3035113 24 décrit ci-dessus, un polymère ainsi qu'une charge et/ou des granulats, et éventuellement un additif. La composition de revêtement en asphalte selon la présente invention peut notamment comprendre : 5 - de 1 à 15%, en particulier de 4 à 12%, plus particulièrement de 6 à 10%, de liant d'origine végétale selon l'invention ; - de 0,1 à 1%, en particulier de 0,2 à 0,8%, plus particulièrement 0,4 à 0,6% de polymère ; 10 - de 85 à 95%, en particulier de 88 à 93%, plus particulièrement 90 à 92%, de charge et/ou des granulats ; - de 0 à 10%, en particulier de 0,1 à 8%, plus particulièrement de 1 à 5%, d'additif ; 15 les % étant des % en poids par rapport au poids total de la composition de revêtement en asphalte. Le polymère et les charges minérales et organiques pouvant être utilisés dans la composition de revêtement en asphalte selon l'invention sont tels que définis ci-dessus. 20 La composition de revêtement en asphalte de la présente invention peut éventuellement comprendre un additif tel que décrit ci-dessus. La composition de revêtement en asphalte de la présente invention peut notamment être réalisée en mélangeant tous 25 les composants à chaud. L'étape de mélange peut notamment être réalisée à une température de 120 à 250°C, en particulier de 140 à 180°C. Selon un mode de réalisation particulier, la composition de revêtement en asphalte de la présente invention comprend 30 moins de 10%, de préférence moins de 5%, plus 3035113 25 préférentiellement moins de 1% en poids de bitume d'origine pétrolière par rapport au poids de la composition. Le revêtement en asphalte peut notamment être obtenu en chauffant la composition de revêtement en asphalte selon 5 l'invention et en la coulant sur la surface à revêtir. Le revêtement se solidifie lorsque la température redescend à la température ambiante. La température d'application peut notamment être de 120 à 250°C, en particulier de 140 et 180°C. 10 Composition de primaire, de vernis, de mastic ou de colle La composition de primaire, de vernis, de mastic ou de colle selon la présente invention, comprend, outre le liant d'origine végétale décrit ci-dessus, du solvant, un additif, éventuellement un polymère et éventuellement une charge. 15 La composition de primaire, de vernis, de mastic ou de colle selon la présente invention peut notamment comprendre : - de 20 à 55%, en particulier de 25 à 50%, plus particulièrement de 30 à 45% de liant d'origine 20 végétale selon l'invention ; - de 10 à 70%, en particulier de 20 à 60%, plus particulièrement de 30 à 50% de solvant ; - de 0,1% à 6%, en particulier de 0,5 à 4%, plus particulièrement de 1 à 2% d'additif ; 25 - de 0 à 15%, en particulier de 1 à 12%, plus particulièrement de 2 à 8% de polymère ; - de 0 à 40% en particulier de 10 à 30%, plus particulièrement de 20 à 25% de charge ; les % étant des % en poids par rapport au poids total de la 30 composition de primaire, de vernis, de mastic ou de colle. Le solvant, l'additif, le polymère éventuel et la charge éventuelle pouvant être utilisés dans la composition de 3035113 26 primaire, de vernis, de mastic ou de colle selon l'invention sont tels que définis ci-dessus. La composition de primaire, de vernis, de mastic ou de colle de la présente invention peut notamment être réalisée 5 en mélangeant le liant d'origine végétale et les autres composés à chaud. L'étape de mélange peut notamment être réalisée à une température de 30 à 120°C, en particulier de 40 à 80°C. Selon un mode de réalisation particulier, la composition de 10 primaire, de vernis, de mastic ou de colle de la présente invention comprend moins de 10%, de préférence moins de 5%, plus préférentiellement moins de 1% en poids de bitume d'origine pétrolière par rapport au poids de la composition. Le primaire, le vernis, le mastic ou la colle sont 15 appliqués sur les surfaces puis et se solidifient par évaporation du solvant. La température d'application peut notamment être de 5 à 40°C, en particulier de 10 à 25°C. Composition d'émulsion de liant La composition d'émulsion de liant selon la présente 20 invention, comprend, outre le liant d'origine végétale décrit ci-dessus, un tensioactif, un polymère, de l'eau et éventuellement un additif. Le liant d'origine végétale est ainsi dispersé au sein de la phase aqueuse sous la forme de gouttelettes grâce au tensioactif. 25 La composition d'émulsion de liant selon la présente invention peut notamment comprendre : - de 20 à 70%, en particulier de 30 à 50%, plus particulièrement 35 à 45% de liant d'origine végétale selon l'invention ; 30 - de 1 à 10%, en particulier de 2 à 8%, plus particulièrement de 3 à 5% de tensioactif ; 3035113 27 - de 1 à 10%, en particulier de 2 à 8%, plus particulièrement 2 à 5% de polymère ; - de 30 à 60%, en particulier de 35 à 55%, plus particulièrement de 40 à 50% d'eau ; 5 - de 0 à 10%, en particulier de 0,1 à 8%, plus particulièrement de 1 à 5%, d'additif ; les % étant des % en poids par rapport au poids total de la composition d'émulsion de liant. Selon un mode de réalisation particulier, le tensioactif 10 entrant dans la composition d'émulsion de liant de la présente invention est un tensioactif anionique, cationique ou non-ionique. Le tensioactif peut notamment être un ammonium quaternaire comprenant une chaine grasse. Le polymère peut notamment être tel que défini ci-dessus. 15 La composition d'émulsion de liant de la présente invention peut éventuellement comprendre un additif qui peut notamment être choisi parmi un composé antigel, un dope d'adhésivité, un composé anti-mousse, un épaississant, un pigment, et leurs mélanges. 20 Selon un mode de réalisation particulier, la composition d'émulsion de liant de la présente invention comprend moins de 10%, de préférence moins de 5%, plus préférentiellement moins de 1% en poids de bitume d'origine pétrolière par rapport au poids de la composition. 25 La composition d'émulsion de liant de la présente invention peut notamment être réalisée en mélangeant la phase aqueuse et la phase liant d'origine végétale. La phase aqueuse est portée à une température de 20-50°C et mélangée à la phase liant portée une température de 100-200°C à l'aide d'un 30 émulsifieur (outil de mélange). 3035113 28 La composition d'émulsion de liant peut notamment être utilisée pour faire un primaire d'accrochage ou un revêtement routier. Pour obtenir le revêtement routier, on peut notamment chauffer la composition d'émulsion de liant 5 et la déverser sur une couche de granulats tels que décrits ci-dessus disposés sur la route à revêtir. Au contact des granulats, l'émulsion est déstabilisée, le liant recouvre les granulats et l'eau s'évacue progressivement par évaporation. La température d'application de l'émulsion de 10 liant peut notamment aller de 70 à 100°C, en particulier de 80 à 90°C. Méthode pour diminuer la quantité de bitume d'origine pétrolière La présente invention a également pour objet une méthode 15 pour diminuer la quantité de bitume d'origine pétrolière dans une composition de membrane d'étanchéité, de membrane insonorisante, de système d'étanchéité liquide, de revêtement en enrobés bitumineux, de revêtement en asphalte, de primaire, de vernis, de mastic, de colle ou d'émulsion 20 de liant telle que décrite précédemment. Cette méthode comprend l'ajout du liant d'origine végétale selon l'invention à ladite composition en remplacement d'une partie ou de la totalité du bitume d'origine pétrolière classiquement utilisé. 25 La méthode selon l'invention permet d'abaisser la teneur en bitume d'origine pétrolière dans ladite composition en dessous de 10%, de préférence en dessous de 5% et plus préférentiellement encore en dessous de 1%. Dans un mode de réalisation préféré, elle permet de supprimer la totalité 30 du bitume d'origine pétrolière. 3035113 29 L'invention va être décrite plus en détails à l'aide des exemples suivants qui sont donnés à titre purement illustratif. EXEMPLES 5 Dans la description et les exemples ci-dessous, les méthodes suivantes ont été utilisées. Température de Bille anneau (TBA) ou température de ramollissement La TBA (ou température de ramollissement) est mesurée selon 10 la norme NF EN 1427, Juin 2007. Le matériau à tester est placé dans des anneaux en cuivre. Les anneaux sont placés dans un TBAmètre. Une bille métallique est placée en surface des anneaux qui sont chauffés jusqu'à ce que la bille passe au travers de l'anneau. La température à 15 laquelle la bille passe au travers est la TBA. Pénétrabilité à l'aiguille à 25°C (Pénétrabilité) La pénétrabilité est mesurée selon la norme NF EN 1426, Décembre 1999. Le matériau à tester est stocké à 25°C et on mesure avec un pénétromètre à aiguille la pénétration dans 20 l'échantillon, au bout d'un temps de 5 secondes, d'une aiguille de diamètre à la pointe de 0,14 à 0,16 mm dont le poids avec son support est de 100 g. La pénétrabilité est exprimée en dixièmes de mm. Pliabilité ou souplesse à froid 25 La pliabilité est mesurée selon la norme NF EN 1109, 1999. On forme une éprouvette présentant une épaisseur de 2 mmavec un tire-film. On détermine la susceptibilité à la fissuration de l'éprouvette sous l'effet d'un pliage à des températures basses. On recherche ainsi la température la 30 plus basse à laquelle l'éprouvette peut être pliée autour d'un mandrin de diamètre de 30 mm. 3035113 30 Prise en eau La prise en eau est mesurée de la façon suivante. On forme une éprouvette présentant une épaisseur de 2 mm avec un tire-film. Ladite éprouvette est immergée dans de l'eau. 5 Régulièrement, par exemple toutes les 2 semaines, on sort l'éprouvette de l'eau, on la sèche et on la pèse. On compare le poids initial avant immersion et après immersion. L'écart de masse est attribué à une prise en eau de l'éprouvette. L'éprouvette est replacée dans l'eau et ce 10 test est reproduit jusqu'à stabilisation de la masse de l'éprouvette immergée. Ce test est réalisé à température ambiante. Dans les exemples ci-dessous, les produits commerciaux et acronymes suivants ont été utilisés : 15 Dertophène DP1104: résine végétale modifiée de type terpène phénolique, ladite résine ayant une température de ramollissement de 140°C, une acidité résiduelle correspondant à un indice d'acide inférieur à 1 mg de KOH par gramme de produit et disponible auprès de la société 20 DRT. RADIA 7171 : huile polyester insaturée à base de tétraoléate de pentaérythritol commercialisée par la société OLEON. TPU : polyuréthane élastomère thermoplastique tel que 25 décrit dans brevet EP 1 398 409 au nom de SOPREMA, ledit TPU étant obtenu par réaction entre : - un polyol polyester ayant une masse molaire de 3000 g/mole et une fonctionnalité de 2 ; - un MDI de fonctionnalité 2 ; 30 - le 1,4-butanediol. 3035113 31 BL200 : carbonate de calcium ayant une granulométrie comprise entre 8 et 200 micromètres. Exemple 1 : Liant d'origine végétale selon l'invention Dans un mélangeur, on introduit de l'huile et de la résine 5 végétale modifiée dans les proportions indiquées en pourcentage en poids par rapport au poids du liant dans le tableau 1 ci-dessous. Le mélange est chauffé à 170°C pendant 30 minutes. Huile Résine de pin (%) (%) Liant 1 Radia 7171 D (65%) Dertophène DP1104 (35%) Liant 2 Radia 7171 D (50%) Dertophène DP1104 (50%) Liant 3 Radia 7171 D (40%) Dertophène DP1104 (60%) Tableau 1 10 Le tableau 2 ci-dessous donne la température de Bille anneau (TBA), la pénétrabilité à l'aiguille à 25°C (pénétrabilité) et la viscosité à 70°C (viscosité) du liant 3 selon l'invention et d'un bitume d'origine pétrolière de grade 160-220. Liant 3 Bitume d'origine pétrolière de grade 160-220 (comparatif) TBA 34 35-43 (°C) Pénétrabilité à 25°c 178 160-220 (1/10 de mm) 15 Tableau 2 3035113 32 Le liant 3 présente un comportement similaire à un bitume d'origine pétrolière de grade compris entre 70-100 et 160220. En effet, ces deux compositions présentent une TBA et une pénétrabilité à l'aiguille à 25°C similaires. La 5 viscosité du liant 3 est satisfaisante pour les applications envisagées. Exemple 2 : Composition de membrane d'étanchéité comprenant le liant d'origine végétale selon l'invention Dans un mélangeur, on introduit un liant préparé à 10 l'exemple 1, un polymère et une charge dans les proportions indiquées en pourcentage en poids par rapport au poids de la composition dans le tableau 3 ci-dessous. Le mélange est chauffé à 170°C pendant 60 minutes. Composition 1 Liant Liant 3 (%) (33,7%) Polymère TPU (%) (22,1%) Charge BL200 (%) (44,2%) Tableau 3 15 Le tableau 4 ci-dessous donne les mesures de TBA, de pénétrabilité, de pliabilité, et de prise en eau de la composition 1. Composition 1 Spécifications TBA 120 120 (°C) pénétrabilité 25°C 47 20-60 (1/10 de mm) pliabilité -30 REVENDICATIONS1. Liant d'origine végétale caractérisé en ce qu'il comprend : - 30 à 50%, de préférence 35 à 45%, plus préférentiellement 40%, d'une fraction plastifiante comprenant une huile ; - 50 à 70%, de préférence 55 à 65%, plus préférentiellement 60%, d'une fraction structurante comprenant une résine végétale modifiée ; les % étant des % en poids par rapport au poids du liant. 2. Liant selon la revendication 1, caractérisé en ce que la fraction plastifiante du liant comprend en outre un stabilisant thermique. 3. Liant selon la revendication 1 ou 2, caractérisé en ce 15 que l'huile de la fraction plastifiante du liant de la présente invention est une huile polyester insaturée. 4. Liant selon l'une quelconque des revendications 1 à 3, caractérisé en ce que la résine végétale modifiée présente une température de ramollissement supérieure à 120°C, de 20 préférence supérieure à 130°C, plus préférentiellement supérieure à 135°C. 5. Liant selon l'une quelconque des revendications 1 à 4, caractérisé en ce que la résine végétale modifiée présente une acidité résiduelle inférieure à 50, en particulier 25 inférieure à 25, plus particulièrement inférieure à 10 milligrammes de KOH par gramme de résine végétale modifiée. 6. Liant selon l'une quelconque des revendications 1 à 5, caractérisé en ce que la résine végétale modifiée est une résine terpène phénolique ou un ester de colophane 30 fortifiée. 3035113 35 7. Liant selon l'une quelconque des revendications 1 à 6, caractérisé en ce qu'il présente une température de Bille anneau de 30 à 58°C, en particulier de 35 à 43°C, plus particulièrement de 37 à 40°C. 5 8. Liant selon l'une quelconque des revendications 1 à 7, caractérisé en ce qu'il présente une pénétrabilité à l'aiguille à 25°C de 30 à 300 dixièmes de mm, en particulier de 70 à 210 dixièmes de mm, plus particulièrement de 170 à 200 dixièmes de mm. 10 9. Composition de membrane d'étanchéité caractérisée en ce qu'elle comprend : - le liant d'origine végétale selon l'une quelconque des revendications 1 à 8 ; - un polymère ; - une charge ; - éventuellement un additif. 10. Composition de membrane insonorisante caractérisée en ce qu'elle comprend : - le liant d'origine végétale selon l'une quelconque des revendications 1 à 8 ; - une charge ; - éventuellement un polymère ; - éventuellement un additif. 11. Composition de système d'étanchéité liquide caractérisée en ce qu'elle comprend : - le liant d'origine végétale selon l'une quelconque des revendications 1 à 8 ; - un solvant ou plastifiant polymérisable; - un additif ; - un prépolymère ; - éventuellement une charge. 3035113 36 12. Composition de revêtement en enrobés bitumineux ou composition de revêtement en asphalte caractérisée en ce qu'elle comprend : - le liant d'origine végétale selon l'une quelconque 5 des revendications 1 à 8 ; - un polymère - une charge et/ou des granulats - éventuellement un additif. 13. Composition de primaire, de vernis, de mastic ou de 10 colle caractérisée en ce qu'elle comprend : - le liant d'origine végétale selon l'une quelconque des revendications 1 à 8 ; - du solvant ; - un additif ; 15 - éventuellement un polymère ; - éventuellement une charge. 14. Composition d'émulsion de liant caractérisée en ce qu'elle comprend : - le liant d'origine végétale selon l'une quelconque 20 des revendications 1 à 8 ; - un tensioactif ; - un polymère ; - de l'eau ; - éventuellement un additif. 25 15. Méthode pour diminuer la quantité de bitume d'origine pétrolière dans une composition de membrane d'étanchéité telle que décrite la revendication 9 ou dans une composition de membrane insonorisante telle que décrite à la revendication 10 ou dans une composition de système 30 d'étanchéité liquide telle que décrite à la revendication 11 ou dans une composition de revêtement en enrobés bitumineux ou de revêtement en asphalte telle que décrite à 3035113 37 la revendication 12 ou dans une composition de primaire, de vernis, de mastic ou de colle telle que décrite à la revendication 13 ou dans une composition d'émulsion de liant telle que décrite à la revendication 14, ladite 5 méthode comprenant l'ajout d'un liant d'origine végétale selon l'une quelconque des revendications 1 à 8 à ladite composition en remplacement d'une partie ou de la totalité du bitume d'origine pétrolière.